(57)【特許請求の範囲】
【請求項１】
液透過性の表面シートと、液不透過性の裏面シートと、これら両シート間に介在する液保持性の吸収体とを具備し、又は更に上記表面シート上に配された上面シートを具備する吸収性物品において、
使用時に着用者の肌に当接する上記表面シート又は上記上面シートは、取り外し可能に配された水分散性シートから形成されており、該水分散性シートは、水洗トイレに廃棄された際に水に分散するもので、繊維長５〜２５ｍｍ、繊維径０．５〜１０デニールのレーヨン繊維を含んでなる繊維集合体を主成分とし、更に、カルボキシル基を有する水溶性バインダーとアルカリ土類金属及び亜鉛からなる群より選択される１種または２種の金属の化合物とを有してなり、該金属の化合物は、水中で解離して二価のイオンとなるものであり、
上記水溶性バインダーの含有量が、上記水分散性シート全体中０．１〜３０重量％であり、
上記水分散性シートの湿潤強度がＣＤ方向で１００〜１０００ｇ／２５ｍｍであることを特徴とする吸収性物品。
【請求項２】
上記レーヨン繊維は、繊維長１０〜１５ｍｍ、繊維径３〜１０デニールのレーヨン繊維であり、上記繊維集合体は、該レーヨン繊維を５０重量％以上含むことを特徴とする請求項１記載の吸収性物品。
【請求項３】
上記水分散性シートにおける上記金属の存在量が、上記水溶性バインダーのカルボキシル基１モルに対して１／２モル以上であることを特徴とする請求項１記載の吸収性物品。
【請求項４】
上記水溶性バインダーが、カルボキシメチルセルロースアルカリ金属塩であることを特徴とする請求項１〜３記載の吸収性物品。
【請求項５】
上記金属の化合物における対イオンとして硫酸イオン、塩化物イオンを用いることを特徴とする請求項１記載の吸収性物品。
【発明の詳細な説明】
【０００１】
【発明の属する技術分野】
本発明は、使い捨ておむつ等の吸収性物品に関し、更に詳細には、排泄物を簡易且つ衛生的に処理することができる吸収性物品に関する。
【０００２】
【従来の技術及び発明が解決しようとする課題】
使い捨ておむつ等の吸収性物品は、その名が示すように、使用後に廃棄することを意図してつくられたものであり、その廃棄方法は、使い捨ておむつ全体で排泄物を包み込むようにおむつを丸め、更に丸めた状態のおむつをテープファスナー等で止めてごみ箱等に廃棄するのが一般的である。
しかし、短期間とはいえ、おむつでくるんだ排泄物を家庭内のごみ箱に保存することは衛生上好ましいことではなく、また、室外においても、例えば公園などで使用済み使い捨ておむつがごみとして放置される等、環境衛生上の問題が生じている。
【０００３】
また、使い捨ておむつの使用者あるいは介護者の中には、上述の問題点を軽減するために、便のような排泄物の固形部分をおむつから取り除いてトイレへ流した後、使い捨ておむつを廃棄する処理操作も行われている。
しかし、かかる処理操作は、通常使い捨ておむつを便器につけて流し落とすことにより行っているため、軟便等の粘着している便は剥がしにくく、その操作が煩雑であるとともに、上記処理者の手を汚すこととなり、使い捨ておむつの本質的な機能性に欠けることになる。また、かかる処理時には使い捨ておむつがトイレの中の水を吸収して重くなったり、液だれが生じるという不都合がある他、誤っておむつをトイレに流してしまい、排水管が詰まる原因となるという不都合もある。
【０００４】
そこで、おむつの肌当接面を形成する層（表面シート又は該表面シート上に設けられた上面シート）を取り外し可能とし、該シートを取り外して、排泄物と一緒にトイレに流すことができるようにしてなる、排泄物の処理が容易な使い捨ておむつが提案されている。
例えば、特開平５−３８８９号公報には、水に溶解するシートに弾性部材を組み合わせたシートを有する使い捨ておむつが提案されているが、該シートは、排泄がなされた後の着用者の動きに十分耐え得る程度の湿潤強度と容易にトイレに廃棄可能な水分散性とを共有するものではなく、実用上不十分なものであった。
【０００５】
また、特開平５−１７９５４８号公報には、湿潤強度と水分散性とを満足するシートが提案されているが、斯るシートは、そのバインダーとして不飽和カルボン酸系の高分子化合物を用いているため、重合時に残存したモノマーが肌に対して刺激を与えたり、不飽和化合物であるがゆえに長期保存中に変色しやすい等の欠点を有していた。
【０００６】
従って、本発明の目的は、軟便等の排泄物を容易且つ衛生的に処理可能な使い捨ておむつ等の吸収性物品、具体的には、使用時の湿潤強度が高く、水洗トイレに廃棄した際に水に容易に分散し、身体に対する安全性が高く、更には長期の保存に対しても安定なシートを具備し、該シートにより排泄物を簡易且つ衛生的に廃棄処理することができる吸収性物品を提供することにある。
【０００７】
【課題を解決するための手段】
本発明者らは、上記課題を解決すべく鋭意検討した結果、レーヨン繊維を有する繊維集合体を主成分とし、特定の水溶性バインダーと特定の金属化合物とを含有してなる水分散性シートで肌当接面を形成してなる吸収性物品が上記目的を達成しうることを知見した。
【０００８】
本発明は、上記知見に基づいてなされたものであり、液透過性の表面シートと、液不透過性の裏面シートと、これら両シート間に介在する液保持性の吸収体とを具備し、又は更に上記表面シート上に配された上面シートを具備する吸収性物品において、使用時に着用者の肌に当接する上記表面シート又は上記上面シートは、取り外し可能に配された水分散性シートから形成されており、該水分散性シートは、水洗トイレに廃棄された際に水に分散するもので、繊維長５〜２５ｍｍ、繊維径０．５〜１０デニールのレーヨン繊維を含んでなる繊維集合体を主成分とし、更に、カルボキシル基を有する水溶性バインダーとアルカリ土類金属及び亜鉛からなる群より選択される１種または２種の金属の化合物とを有してなり、該金属の化合物は、水中で解離して二価のイオンとなるものであり、上記水溶性バインダーの含有量が、上記水分散性シート全体中０．１〜３０重量％であり、上記水分散性シートの湿潤強度がＣＤ方向で１００〜１０００ｇ／２５ｍｍであることを特徴とする吸収性物品を提供するものである。
【０００９】
また、本発明は、上記レーヨン繊維は、繊維長１０〜１５ｍｍ、繊維径３〜１０デニールのレーヨン繊維であり、上記繊維集合体は、該レーヨン繊維を５０重量％以上含む吸収性物品を提供するものである。
また、本発明は、上記水分散性シートにおける上記金属の存在量が、上記水溶性バインダーのカルボキシル基１モルに対して１／２モル以上である吸収性物品を提供するものである。
また、本発明は、上記水溶性バインダーが、カルボキシメチルセルロースアルカリ金属塩である吸収性物品を提供するものである。
また、本発明は、上記金属の化合物における対イオンとして硫酸イオン、塩化物イオンを用いる吸収性物品を提供するものである。
【００１０】
【発明の実施の形態】
以下、本発明の吸収性物品について詳細に説明する。
本発明の吸収性物品は、使用時に着用者の肌に当接する肌当接面が特定の水分散性シートにより形成されていることを特徴とする。
【００１１】
以下、先ず本発明の吸収性物品において用いられる上記の特定の水分散性シートについて説明する。
上記の特定の水分散性シートは、特定の繊維集合体を主成分とし、更に、カルボキシル基を有する水溶性バインダーとアルカリ土類金属及び亜鉛からなる群より選択される１種または２種の金属の化合物とを有する水分散性シートである。
【００１２】
上記水分散性シートにおいて主成分として用いられる上記の特定の繊維集合体は、繊維長５〜２５ｍｍ、繊維径０．５〜１０デニールのレーヨン繊維を含む繊維集合体である。
上記レーヨン繊維の繊維径が０．５デニール未満であると、繊維同士が絡み合って分散性が低下し、１０デニールを超えると、風合いが低下する。また、繊維長が５ｍｍ未満であると、繊維の交絡が起こらず、使用に耐えうる強度を発現しない。また、２５ｍｍを超えると、トイレへ廃棄した時も交絡構造が解けず、水への分散性に劣る。さらに、湿潤強度と分散性を両立するより好ましい範囲は、繊維長１０〜１５ｍｍ、繊維径３〜１０デニールである。
また、上記繊維集合体における上記レーヨン繊維の含有量は、繊維集合体全体中に３０重量％以上であるのが好ましく、５０〜９０重量％であるのが更に好ましい。
即ち、本発明においては、上記レーヨン繊維は、繊維長１０〜１５ｍｍ、繊維径３〜１０デニールのレーヨン繊維であり、上記繊維集合体は、該レーヨン繊維を５０重量％以上含むのが好ましい。
【００１３】
また、上記レーヨン繊維としては、繊維径７ｄで繊維長８ｍｍの繊維、繊維径７ｄで繊維長１２ｍｍの繊維、繊維径７ｄで繊維長１５ｍｍの繊維等が挙げられ、このような繊維としては、「ダイワボウレーヨンＳＢＡ」〔大和紡績（株）製、商品名〕、「ファイバーエイト」〔興人（株）製、商品名〕、「トービス」〔東邦レーヨン（株）製、商品名〕、「サンクローネＤＸ」〔東邦レーヨン（株）製、商品名〕、「マイルドスキンレーヨン」〔東邦レーヨン（株）製、商品名〕、「明星」〔富士紡績（株）製、商品名〕、「ジュンロン」〔富士紡績（株）製、商品名〕等の市販品を用いることもできる。
【００１４】
また、上記繊維集合体においては、上記レーヨン繊維と他の繊維とを混合して用いることができる。この際用いることができる他の繊維としては、上記の繊維長及び繊度の範囲外のレーヨン繊維や、通常この種の不織布などに用いられる繊維を特に制限なく用いることができ、具体的には、パルプ、木綿等の天然繊維や、ポリエステル、ポリエチレン、ポリプロピレン等の合成繊維等が挙げられ、湿潤強度や風合いの観点から任意に選択可能である。
【００１５】
上記水溶性バインダーは、カルボキシル基を有し、シートを構成する繊維に水素結合で結合し、更に後述する金属により水溶性バインダーのカルボキシル基を架橋することにより、シート強度を発現せしめる成分である。尚、この架橋は、おむつ使用時に尿などの体液（比較的少量の水）で湿潤した場合にも保持されるが、トイレ廃棄時には多量の水中に投棄されるためイオン対が解離して分解する。このため、本発明において用いられる水分散性シートは、使用時においてはシート強度は保持されるが、トイレに廃棄する際には容易に分散するものである。
【００１６】
上記水溶性バインダーとしては、多糖誘導体、合成高分子、天然物等を挙げることができる。
上記多糖誘導体としては、カルボキシメチルセルロース、カルボキシエチルセルロース、カルボキシメチル化澱粉などのアルカリ金属塩が挙げられ、中でもカルボキシメチルセルロースのアルカリ金属塩が特に好ましい。
上記合成高分子としては、不飽和カルボン酸の重合体又は共重合体のアルカリ金属塩、不飽和カルボン酸と該不飽和カルボン酸と共重合可能な単量体との共重合体のアルカリ金属塩が挙げられる。かかる不飽和カルボン酸としては、アクリル酸、メタクリル酸、イタコン酸、クロトン酸、無水マレイン酸、マレイン酸、フマール酸などが例示される。不飽和カルボン酸と共重合可能な単量体としては、これら不飽和カルボン酸のエステル、酢酸ビニル、エチレンなどのオレフィン、アクリルアミド、ビニルエーテルなどが挙げられる。就中、不飽和カルボン酸がアクリル酸、メタクリル酸であるのが好ましく、例えば、ポリアクリル酸、ポリメタクリル酸、アクリル酸メタクリル酸共重合体、アクリル酸又はメタクリル酸とアクリル酸アルキル又はメタクリル酸アルキルとの共重合体などのアルカリ金属塩が挙げられる。
上記天然物としては、アルギン酸ナトリウム、ザンサンガム、ジエランガム、タラガントガム、ペクチンなどを用いることができる。
【００１７】
また、本発明において、上記水溶性バインダーとしては、特に上記カルボキシメチルセルロースアルカリ金属塩、更に具体的には、カルボキシメチルセルロースナトリウム塩、カルボキシメチルセルロースカリウム塩等が、コスト、身体に対する安全性、及び水解性と強度とのバランスの点から最も好ましく用いられる。
また、上記カルボキシメチルセルロースアルカリ金属塩におけるエーテル化度や重合度は任意のものを選択できるが、粘度３００ｃｐ（測定条件；４重量％水溶液、温度２０℃、尚、重合度は一般に４重量％水溶液の粘度で評価される）を超えるものは、シートの製造過程でバインダーを水溶液で付与する際に均一付与することが難しく、水溶液の粘度を下げるために希薄溶液を多量に付与することとなり、乾燥工程に負荷がかかり生産性が低下する。このため、なるべく低粘度のもの、例えば、粘度１０〜１００ｃｐのものを選択するのが望ましい。
【００１８】
上記水溶性バインダーの含有量は、上記水分散性シート全体中（重量の）０．１〜３０重量％であり、好ましくは０．３〜１０重量％、さらに好ましくは０．５〜５重量％である。
上記水溶性バインダーの含有量が０．１重量％未満であると、シート強度が不十分となり、３０重量％を超えると水解性が低下するとともに、風合いが悪化する場合があるので、上記範囲内とするのが好ましい。
【００１９】
上記の金属の化合物は、アルカリ土類金属及び亜鉛からなる群より選択される１種または２種の金属の化合物である。
上記アルカリ土類金属及び上記亜鉛は、水中で解離して二価のイオンとなるものであり、身体への安全性の点から選択されるものである。また、アルカリ土類金属としては、マグネシウム、カルシウム及びバリウムが挙げられるが、中でもカルシウムが望ましい。
一価のイオンとなる金属の化合物を用いた場合は、シートを構成する繊維間で結合を生じることができないために、得られるシートの湿潤強度が低下し、また、三価以上の金属を用いると結合が強すぎて水洗トイレで容易に分散しないので、上述した金属の化合物を用いる必要がある。
上記金属の化合物における対イオンとしては、酢酸イオン、硫酸イオン、塩化物イオン、水酸化物イオン等が用いられるが、シートの水への分散性と強度の点から硫酸イオン、塩化物イオンを用いるのが好ましい。
従って、上記金属の化合物としては、硫酸亜鉛、塩化カルシウム等が挙げられる。
【００２０】
上記水分散性シートにおける上記金属の存在量は、上記水溶性バインダーのカルボキシル基１モルに対して１／２モル以上とするのが好ましく、１モル以上とするのが更に好ましい。換言すると、上記の金属の化合物の使用量は、上記水分散性シート中において上記水溶性バインダーのカルボキシル基１モルに対して１／２モル以上上記金属が存在する量とするのが好ましい。
上記金属の存在量が１／２モル未満であると、水溶性バインダー同士の結合が弱く、十分な湿潤強度が得られないので好ましくない。
【００２１】
上記水分散性シートには、本発明の所望の効果を損なわない範囲で上記水溶性バインダーや上記金属の化合物以外の他の薬剤を適宜添加しても良い。この際用いることができる薬剤としては、液の拡散性を制御するための界面活性剤、汚れを付着しづらくするための撥水処理剤、おむつかぶれを防止するためのｐＨ緩衝剤、各種抗菌剤等が挙げられる。
【００２２】
上記水分散性シートは、例えば、通常なされるように上記繊維成分を湿式抄紙後に、上記水溶性バインダーの１〜１０重量％水溶液及び上記金属の化合物の１〜１０重量％水溶液を、それぞれ上述の使用量となるように噴霧し乾燥する方法や、ロールで転写する方法等により、製造することができる。
【００２３】
上記水分散性シートは、その湿潤強度（測定法は後述）がＣＤ方向で１００〜１０００ｇ／２５ｍｍであり、１００〜３００ｇ／２５ｍｍであるのが好ましい。
また、坪量は、１０〜１００ｇ／ｍ2 であるのが好ましく、２０〜５０ｇ／ｍ2 であるのが更に好ましい。
【００２４】
次いで、図面を参照して本発明の吸収性物品としての使い捨ておむつについて詳述する。
ここで、図１は、本発明の吸収性物品としての使い捨ておむつの１形態を示す斜視図であり、図２は、図１に示す使い捨ておむつの展開平面図であり、図３は、図１に示す使い捨ておむつの使用態様を示す斜視図である。
図４は、本発明の吸収性物品としての使い捨ておむつの他の形態を示す展開平面図である。
【００２５】
図１及び図２に示す使い捨ておむつ１は、液透過性の表面シート２と、液不透過性の裏面シート３と、これら両シート間に介在する液保持性の吸収体４とを具備し、更に上記表面シート２上に配された上面シート９を具備する。
本形態の使い捨ておむつ１の構造について更に詳述すると、本形態の使い捨ておむつ１は、図１及び２に示すように、長手方向両端部側が幅広であり、中央部分が幅狭になされた、砂時計型となされている。
また、上記使い捨ておむつ１には、その長手方向に腹側及び背側のウエスト部５、５’が形成されており、左右両側部には一対のレッグ部６、６が形成されている。そして、該ウエスト部５、５’及び該レッグ部６、６には、それぞれ弾性部材７、・・・が配されている。また、上記使い捨ておむつ１は、その背側のウエスト部５’におむつ止着用のファスニングテープ８が配されてなる展開型の使い捨ておむつである。
【００２６】
また、上記上面シート９は、上記表面シート２上に取り外し可能に配されており、該上面シート９により使い捨ておむつの肌当接面が形成されている。
上記上面シート９は、その全面が接着剤により上記表面シート２に取り外し可能に接着されている。
また、上記上面シート９は、長方形状であり、背側のウエスト部５’から腹側のウエスト部にかけて配置されている。尚、全面を接着する必要はなく、両端部のみを接着して、中間部分を接着せずに自由部分とすることもできる。
【００２７】
上記上面シート９の幅は使い捨ておむつ１の幅の約３０〜７０％とするのが好ましく、特に吸収体４の股部分（レッグ部６、６間の部分）の最小幅より狭い方が吸収体４の吸収性能を有効に活用できるので好ましい。
また、本形態においては、上記上面シートの平面形状は、長方形状であるが、任意の形状とでき、上面シートが着用者の股部に良く密着できるように中間部分の幅を狭くして、前後両端部の幅が広い砂時計型とすることもできる。
【００２８】
上記上面シート９を取り外し可能に配するには、剥離力が以下の範囲内となるように上記上面シートを上記表面シートに接着することが好ましい。即ち、乾燥時の剥離力が３５〜１５０ｇ／２５ｍｍであるのが好ましく、５０〜１００ｇ／２５ｍｍであるのが更に好ましく、湿潤時の剥離力が２５〜１００ｇ／２５ｍｍであるのが好ましく、２５〜７５ｇ／２５ｍｍであるのが更に好ましい。
【００２９】
上記剥離力が上記の範囲内であれば、着用時及び着用中に上記上面シート９が剥離することがなく、排泄後のおむつの廃棄時には容易に上面シート９を剥離して廃棄することができる。かかる剥離力は、用いる接着剤やその塗布量をコントロールして接着力を調節することにより容易に制御できる。
【００３０】
尚、上記剥離力は下記の如くして測定できる。
上面シートと表面シートとが接着された部分を２５mm幅で１００mmの長さ切り出し、これを試料片とした。次いで、該試料片の一端部における上面シートと表面シートとをテンシロン引っ張り試験機に固定し、下記の条件で引っ張り、その強度を測定し、これを剥離力とした。
測定条件（乾燥時の剥離力の測定条件）：
チャック間距離；５０mm
引っ張り速度；３００mm／min
温度及び湿度；２０℃、６０％ＲＨ
尚、湿潤時の剥離力は、上記試料片に水を飽和するまで浸み込ませた後上記測定条件にて行った。
【００３１】
上記上面シート９の接着に用いられる上記接着剤としては、通常のホットメルト接着剤を特に制限なく用いることができる。尚、上記接着剤の塗布量等は、上述の剥離力の範囲を満足するように適宜調節するのが好ましい。
【００３２】
尚、上記表面シート２、上記裏面シート３、上記吸収体４及び上記弾性部材７としては、それぞれ、通常使い捨ておむつに用いられているものを特に制限なく用いることができる。
【００３３】
而して、本形態の使い捨ておむつ１は、使用時に着用者の肌に当接する上記上面シート９が、取り外し可能に配された上記水分散性シートから形成されている。即ち、本形態の使い捨ておむつ１は、上記上面シートが上記水分散性シートからなり、更には、上述したように取り外し可能に配されていることを特徴とする。
【００３４】
そして、本形態の使い捨ておむつ１は、通常の使い捨ておむつと同様に製造し使用することができ、廃棄時においては下記の如くして廃棄処理することができる。
即ち、廃棄時においては、図３に示すように、上記上面シート９を使い捨ておむつ１から剥離させて、上面シート９を便器に廃棄する。次いで、上面シート９を廃棄した使い捨ておむつを、通常の廃棄態様と同様に丸め、ファスニングテープ８により丸めた状態で止着してゴミ箱などに廃棄することにより廃棄処理を行うことができる。
【００３５】
本形態の使い捨ておむつ１は、上述の如く構成されているので、軟便などが排泄された場合でも、上面シートを取り外してトイレに流すことにより、上面シートを水に溶解・分散させて廃棄処理を行うことができる。このため、排泄物を簡易且つ衛生的に処理することができ、家庭内のゴミとして非衛生的な排泄物をゴミ箱などに保存する必要がなく、きわめて衛生的である。
【００３６】
次いで、本発明の吸収性物品としての使い捨ておむつの他の形態について、図４を参照して説明する。
尚、以下の説明においては、上述した図１〜３に示す形態の使い捨ておむつと異なる点について特に説明する。特に詳述しない点については、上述した図１〜３に示す形態の使い捨ておむつと同様であり、上述した説明が適宜適用される。
【００３７】
図４に示す形態の使い捨ておむつ１は、表面シート２が取り外し可能に配された上記水分散性シートから形成されている。
詳細には、上記表面シート２は、裏面シート３よりも小さく且つ吸収体４を覆える程度の大きさであり、吸収体４の全面を覆うように配されている。また、上記表面シート２及び上記裏面シート３とにより、ウエスト部５，５’及びレッグ部６，６の弾性部材７，７・・を挟持・固定している。
そして、上記表面シート２は、上記水分散性シートからなり、取り外し可能に配されている。上記表面シート２は、図１〜３に示す形態における上面シートと同様に、接着剤により上記剥離力の範囲内となるように接着されて、取り外し可能となされている。
【００３８】
そして、本形態の使い捨ておむつにおいても、図１〜３に示す形態の使い捨ておむつと同様に製造でき、使用でき、更には廃棄処理できる。また、図１〜３に示す形態の使い捨ておむつと同じ効果を奏する。
【００３９】
尚、本発明の吸収性物品は、上述の形態に何ら制限されるものではなく、本発明の趣旨を逸脱しない範囲で種々変形可能である。
例えば、使い捨ておむつ以外に、失禁パッドなどに適用することも可能である。
また、上述した図１〜３に示す形態において、上記上面シートのトイレへの廃棄性を向上させるために、上面シートの一部にミシン目や切り込みを入れておむつからの取り外し性を高めたり、両端部の少なくとも一方にタブをつけて持ちやすくするなどしてもよい。また、排泄物の拡散性を抑制するためにひだをつけてもよい。また、軟便、下痢便等の高粘性液を吸収しやすくするために開孔処理を施すなどしてもよい。
【００４０】
【実施例】
以下、実施例及び比較例により本発明を更に具体的に説明するが、本発明はこれらに限定されるものではない。
【００４１】
〔参考例１〕
〔表１〕に示すようにそれぞれ繊維長及び繊維径の異なるレーヨン繊維を用いて、下記調製法の如くして６種の水分散性シート（No. １〜６）を調製した。尚、レーヨン繊維としては、「ダイワボウレーヨンＳＢＡ」を用いた。
調整法；テスト抄紙機にて繊維濃度０．０１重量％になるようレーヨン繊維を水中分散させ、抄き上げて坪量３０ｇ／ｍ2 のシートとし、これをパルプシートを介してプレス搾水し、ドライヤーで乾燥させた。このシートを金網上に移し、水溶性バインダーとしてのカルボキシメチルセルロースナトリウム塩（以下、ＣＭＣという）１．０重量％水溶液を用いて、水分散性シート中における該ＣＭＣの存在量がシート重量全体に対して３．２重量％となるよう噴霧した。その後、８０℃に設定した電気乾燥機で乾燥させた後、さらに金属の化合物としての硫酸亜鉛３．０重量％水溶液を用い、該金属の化合物の塗布量がシート重量全体に対して５．４重量％（水溶性バインダー１モルに対して金属のモル比が１．８モルをなる量）となるよう噴霧し、再び８０℃に設定した電気乾燥機で乾燥して水分散性シートを得た。
得られた各水分散性シートについて、湿潤強度、分散性及び風合いを下記の如くして評価した。その結果を〔表１〕に示す。
【００４２】
〔水分散性の評価方法〕
５００ｍｌビーカーに３００ｍｌの水を入れ、スターラーで６００ｒｐｍに攪拌する。次いで、得られた水分散性シートを５ｃｍ×５ｃｍにカットし、それを攪拌液中に投入して９０秒後の分散状態を評価した。なお、分散性の評価においては、市販のトイレットペーパーを分散性良好なシートの基準として評価した。
○：分散性良好
△：分散性やや不良
×：分散性不良
【００４３】
〔湿潤強度の評価方法〕
水分散性シートを２５ｍｍ×１００ｍｍに裁断し、生理食塩水中に浸漬させた後、テンシロン引っ張り試験機を用いて、チャック間距離５０ｍｍ、引張速度３００ｍｍ／分の条件で測定した。
【００４４】
〔風合いの評価方法〕
水分散性シートの感触について、女性モニター３０人に手触りによって、下記評価基準に従って、官能評価試験を行ってもらい、この結果を風合いの評価とした。
尚、風合いの評価は、官能評価試験が「柔らかい」の場合を３ポイント、「やや硬い」の場合を２ポイント、「硬い」の場合を１ポイントとし、３０人の平均で２．５を超えるものを○、２．０〜２．５を△、２．０に満たないものを×とした。
【００４５】
【表１】
0003904281.tif 000002
【００４６】
〔表１〕に示す結果から判るように、繊維長が３ｍｍであるNo. １のシートは、湿潤強度に乏しい。また、繊維長が３０ｍｍのNo. ６のシートは、分散性が悪い。更に、繊維径１２ｄのNo. ４のシートは、風合いが劣り実用性に欠ける。
【００４７】
〔参考例２〕
レーヨン繊維として、「ダイワボウレーヨンＳＢＡ」（繊維径７ｄ、繊維長１２ｍｍのもの）を用い、該レーヨン繊維をテスト抄紙機にて繊維濃度０．０１重量％になるよう水中分散させ、抄き上げて坪量３０ｇ／ｍ2 のシートとした。これをパルプシートを介してプレス搾水し、ドライヤーで乾燥させた。このシートを金網上に移し、ＣＭＣ１．０重量％水溶液をシート重量全体に対して〔表２〕に示す濃度になるように噴霧した。その後、８０℃に設定した電気乾燥機で乾燥させ、さらに硫酸亜鉛３．０重量％水溶液をシート重量全体に対して〔表２〕に示す濃度になるよう噴霧し、再び８０℃に設定した電気乾燥機で乾燥させて水分散性シート（４種、No. ７〜１０）を得た。
得られた水分散性シートについて、参考例１と同様の評価を行った。その結果を〔表２〕に示す。
【００４８】
【表２】
0003904281.tif 000003
【００４９】
〔表２〕に示す結果から明らかなように、ＣＭＣ濃度０．０５重量％、ＺｎＳＯ4 濃度０．１重量％のNo. ７のシート（比較例）は、湿潤強度に乏しい。一方、ＣＭＣ濃度３．５重量％、ＺｎＳＯ4 濃度５０重量％のNo. １０のシートは、分散性及び風合いに劣る。
【００５０】
〔参考例３〕
レーヨン繊維として、〔表３〕に示すように繊維長及び繊度がそれぞれ異なる「ダイワボウレーヨンＳＢＡ」を用い、該レーヨン繊維をテスト抄紙機にて繊維濃度０．０１重量％になるよう水中分散させ、抄き上げて坪量３０ｇ／ｍ2 のシートとした。これをパルプシートを介してプレス搾水し、ドライヤーで乾燥させた。このシートを金網上に移し、ＣＭＣ１．０重量％水溶液をシート重量全体に対して〔表３〕に示す濃度になるように噴霧した。その後、８０℃に設定した電気乾燥機で乾燥させ、さらに硫酸亜鉛３．０重量％水溶液をシート重量全体に対して〔表３〕に示す濃度になるよう噴霧し、再び８０℃に設定した電気乾燥機で乾燥させて水分散性シート（６種、No. １１〜１６）を得た（No. １１のシートは比較例）。
得られた水分散性シートについて、参考例１と同様の評価を行った。その結果を〔表３〕に示す。
【００５１】
【表３】
0003904281.tif 000004
【００５２】
参考例１で得られたシートNo. ３のシートを表面シートとして用いて図４に示すおむつを作成し、一般のモニター２０人を対象に使用テストを行った。使用後、特に便処理後のおむつ表面の状態やごみ保管時の臭いの発生等が少なく、１０人が非常に便利であり好き、６人がやや好きであるとの評価を得た。
【００５３】
【発明の効果】
本発明の吸収性物品は、軟便等の排泄物を容易且つ衛生的に処理可能なもの、具体的には、使用時の湿潤強度が高く、水洗トイレに廃棄した際に水に容易に分散し、身体に対する安全性が高く、更には長期の保存に対しても安定なシートを具備し、該シートにより排泄物を簡易且つ衛生的に廃棄処理することができるものである。
【図面の簡単な説明】
【図１】図１は、本発明の吸収性物品としての使い捨ておむつの１形態を示す斜視図である。
【図２】図２は、図１に示す使い捨ておむつの展開平面図である。
【図３】図３は、図１に示す使い捨ておむつの使用態様を示す斜視図である。
【図４】図４は、本発明の吸収性物品としての使い捨ておむつの他の形態を示す展開平面図である。
【符号の説明】
１  使い捨ておむつ
２  表面シート
３  裏面シート
４  吸収体
５、５’  ウエスト部
６  レッグ部
７  弾性部材
８  ファスニングテープ
９  上面シート
【図１】
0003904281.tif 000005
【図２】
0003904281.tif 000006
【図３】
0003904281.tif 000007
【図４】
0003904281.tif 000008